(57)【特許請求の範囲】
【請求項１】
複数の板状部分が面内方向の一方方向に連なった粒子形状を有し、
比表面積が２ｍ２／ｇから１０ｍ２／ｇであり、
平均粒径Ｄ５０が０．５μｍ以上、かつ、１０μｍ以下であることを特徴とする板状ベーマイト。
【請求項２】
前記複数の板状部分の外縁に複数の凹凸を有することを特徴とする請求項１に記載の板状ベーマイト。
【請求項３】
前記複数の板状部分が各々、略多角形であることを特徴とする請求項１または２に記載の板状ベーマイト。
【請求項４】
前記一方方向における寸法を厚さで割った長径／厚みが２から１５０であることを特徴とする請求項１から３までの何れか一項に記載の板状ベーマイト。
【請求項５】
前記一方方向における寸法を厚さで割った長径／厚みが２から１２０であることを特徴とする請求項４に記載の板状ベーマイト。
【請求項６】
前記一方方向における寸法を前記一方方向に対して直交する他方方向における寸法で割った長径／短径が２から１５であることを特徴とする請求項１から５までの何れか一項に記載の板状ベーマイト。
【請求項７】
前記一方方向における寸法を前記他方方向における寸法で割った長径／短径が２から１０であることを特徴とする請求項６に記載の板状ベーマイト。
【請求項８】
平均粒径Ｄ５０が２μｍ以上であることを特徴とする請求項１から７までの何れか一項に記載の板状ベーマイト。
【請求項９】
平均粒径Ｄ５０が１０倍以上異なる、少なくとも２種類の水酸化アルミニウムの粉体を水酸化ナトリウムの共存下で水熱反応させることを特徴とする板状ベーマイトの製造方法。
【発明の詳細な説明】
【技術分野】
【０００１】
本発明は、樹脂フィラー等として利用される板状ベーマイトおよび板状ベーマイトの製造方法に関するものである。
【背景技術】
【０００２】
板状アルミナ粒子を製造する際の出発原料や樹脂フィラー等として用いられる板状ベーマイトは、水熱反応等を利用して製造される（特許文献１〜４参照）。
【先行技術文献】
【特許文献】
【０００３】
【特許文献１】特開平５−２７９０１９号公報
【特許文献２】特開２００１−１８０９３０号公報
【特許文献３】特開２０１２−７１９９６号公報
【特許文献４】特開２００７−２２３８３６号公報
【発明の概要】
【発明が解決しようとする課題】
【０００４】
特許文献１、２、３には、多角形の板状粒子からなる板状ベーマイトが開示され、特許文献４には、円形の板状粒子からなる板状ベーマイトが開示されている。
【０００５】
ここに、本願発明者は、新たな粒子形状を有する板状ベーマイトを提案する。すなわち、本発明の課題は、新たな粒子形状を有する板状ベーマイトおよびその製造方法を提供することにある。
【課題を解決するための手段】
【０００６】
上記課題を解決するために、本発明に係る板状ベーマイトは、複数の板状部分が面内方向の一方方向に連なった粒子形状を有し、比表面積が２ｍ２／ｇから１０ｍ２／ｇであり、平均粒径Ｄ５０が０．５μｍ以上、かつ、１０μｍ以下であることを特徴とする。本発明に係る板状ベーマイトは、複数の板状部分が面内方向の一方方向に連なった粒子形状を有しており、顕著な異方性を有している。このため、樹脂に対して新たな特性を付加する樹脂フィラーや、顕著な異方性を有する板状アルミナ粒子を製造する際の出発原料等としての利用が期待される。
【０００７】
本発明に係る板状ベーマイトにおいて、前記複数の板状部分の各々の外縁に複数の凹凸を有する構成を採用することができる。かかる構成によれば、外縁の凹凸によって樹脂との結合性を向上させた樹脂フィラー等としての利用が期待される。
【０００８】
本発明に係る板状ベーマイトにおいて、前記複数の板状部分は各々、略多角形である構成を採用することができる。
【０００９】
本発明に係る板状ベーマイトにおいて、前記一方方向における寸法を厚さで割った長径／厚みが２から１５０、あるいは２から１２０である構成を採用することができる。
【００１０】
本発明に係る板状ベーマイトにおいて、前記一方方向における寸法を前記一方方向に対して直交する他方方向における寸法で割った長径／短径が２から１５、あるいは２から１０である構成を採用することができる。
【００１２】
本発明に係る板状ベーマイトにおいて、平均粒径Ｄ５０が２μｍ以上である構成を採用することができる。
【００１３】
本発明に係る板状ベーマイトの製造方法では、平均粒径Ｄ５０が１０倍以上異なる、少なくとも２種類の水酸化アルミニウムの粉体を水酸化ナトリウムの共存下で水熱反応させることを特徴とする。かかる構成によれば、粒径が小さな水酸化アルミニウムと粒径が大きな水酸化アルミニウムとの配合比によって、板状ベーマイトの粒子径、比表面積、長径／厚み等を制御することができる。
【発明の効果】
【００１５】
本発明に係る板状ベーマイトは、複数の板状部分が面内方向の一方方向に連なった粒子形状を有しており、顕著な異方性を有している。このため、樹脂に対して新たな特性を付加する樹脂フィラーや、顕著な異方性を有する板状アルミナ粒子を製造する際の出発原料等としての利用が期待される。
【図面の簡単な説明】
【００１６】
【図１】本発明を適用した板状ベーマイトの形状を示す図面代用写真である。
【図２】本発明を適用した板状ベーマイトの形状を模式的に示す説明図である。
【発明を実施するための形態】
【００１７】
図面等を参照しながら、本発明の実施の形態を説明する。
【００１８】
（板状ベーマイトの粒子形状）
図１は、本発明を適用した板状ベーマイトの形状を示す図面代用写真である。図２は、本発明を適用した板状ベーマイトの形状を模式的に示す説明図である。
【００１９】
図１および図２に示すように、本発明を適用した板状ベーマイト１は、複数の板状部分１１が面内方向の一方方向に連なった粒子形状を有している。複数の板状部分１１は、例えば、略四角形や略六角形等の略多角形である。また、本形態において、板状ベーマイト１は、複数の板状部分１１の各々の外縁に複数の凹凸１２を有している。複数の板状部分１１は、面内方向の一方方向に直線的に連なった構造を有している他、複数の板状部分１１が面内方向の一方方向に連なっているが、湾曲しながら連なっていることもある。
【００２０】
本形態において、板状ベーマイト１では、一方方向における寸法（長径寸法）を厚さで割った長径／厚みが、例えば、２から１５０、あるいは２から１２０である。また、一方方向における寸法を一方方向に対して直交する他方方向における寸法で割った長径／短径が、例えば、２から１５、あるいは２から１０である。また、板状ベーマイト１の比表面積は、例えば、２ｍ２／ｇから１０ｍ２／ｇである。板状ベーマイト１の平均粒径Ｄ５０は、０．５μｍ以上、さらには、２μｍ以上であり、平均粒径Ｄ５０の上限は、例えば、１０μｍ以下である。
【００２１】
かかる板状ベーマイト１では、複数の板状部分１１が面内方向の一方方向に連なった粒子形状を有しており、顕著な異方性を有している。このため、樹脂に対して新たな特性を付加する樹脂フィラーや、顕著な異方性を有する板状アルミナ粒子を製造する際の出発原料等としての利用が期待される。また、板状ベーマイト１は、複数の板状部分１１の各々の外縁に複数の凹凸１２を有している。このため、例えば、樹脂フィラーとして用いた際、外縁の凹凸１２によって樹脂との結合性を向上させることができる。
【００２２】
（製造方法および実施例）
本発明に係る板状ベーマイトの製造方法では、その一例を表１に示すように、水酸化アルミニウムの粉体を水酸化ナトリウムの共存下で、複数の板状部分が面内方向の一方方向に連なった粒子形状を有する板状ベーマイトのスラリーが得られるまで水熱反応させる。その後、水洗、乾燥を行えば、図１および図２を参照して説明した板状ベーマイトを得ることができる。本形態では、水酸化アルミニウムの粉体と水酸化ナトリウムを、表１に示す所定量取り、純水で全量を２５００ｍｌとする。次に、オートクレーブを用いて１４０℃で密閉水熱反応を行った後、得られた板状ベーマイトを水洗、乾燥後、評価した。
【００２３】
【表１】
0006786104.tif 000002
【００２４】
上記の製造方法においては、実施例１、２、３のように、水酸化アルミニウムの粉体として、粒径が異なる少なくとも２種類の水酸化アルミニウムの粉体を水酸化ナトリウムの共存下で水熱反応させる。また、水酸化アルミニウムの粉体として、粒径が１０倍以上異なる、少なくとも２種類の水酸化アルミニウムの粉体を水酸化ナトリウムの共存下で水熱反応させる。実施例１、２、３、４では、粒径が０．８μｍの水酸化アルミニウムの粉体と、粒径が５７μｍの水酸化アルミニウムの粉体とを用い、粒径の差は、約７１倍である。
【００２５】
かかる構成によれば、粒径が小さな水酸化アルミニウムと粒径が大きな水酸化アルミニウムとの配合比によって、板状ベーマイトの粒子径、比表面積、長径／厚み等を制御することができる。より具体的には、実施例１、２、３を比較すると、粒径が５７μｍの水酸化アルミニウムの使用比率の増加とともに生成する板状ベーマイトの粒子径も増加していることがわかる。また、水酸化ナトリウム配合量により粒子径、比表面積、長径／厚み等を制御することができる。また、実施例３、４を比較すると水酸化ナトリウム配合量の増加により生成する板状ベーマイトの長径／厚みが大幅に増加していることがわかる。これ
らより、平均粒径Ｄ５０が２μｍ以上である板状ベーマイトを得ることができる。その理由は、まず、粒径が小さな水酸化アルミニウムが最初に溶けた後、粒径が大きな水酸化アルミニウムが後で溶けることによって、粒子が異方性をもって成長しやすいと考えられる。なお、粒径が１０倍以上異なる水酸化アルミニウムを用いた場合には、上記の効果を得やすい一方、粒径の違いが１０倍未満の場合、粒径が異なる水酸化アルミニウムを用いた効果が得られにくい傾向にある。
【００２６】
なお、平均粒径Ｄ５０の測定には、レーザー回折散乱型用い、測定試料はヘキサメタリン酸Ｎa水溶液中で超音波ホモジナイザー分散処理を行った。また、比表面積の測定には、ＢＥＴ法を用いた。
【符号の説明】
【００２７】
１・・板状ベーマイト
１１・・板状部分
１２・・凹凸
【図１】
0006786104.tif 000003
【図２】
0006786104.tif 000004